【事件の表示】
　特願２０１２−５０８０９６「光硬化性組成物」拒絶査定不服審判事件〔平成２３年１０月　６日国際公開、ＷＯ２０１１／１２２０２６〕について、次のとおり審決する。
【結　論】
　本件審判の請求は、成り立たない。
【理　由】
第１　手続の経緯
　本願は、２０１１年３月３０日（優先権主張２０１０年３月３１日、日本国）を国際出願日とする出願であって、平成２５年６月１７日付けで拒絶の理由が通知され、同年８月２３日付けで意見書が提出されるとともに手続補正がなされたが、同年１２月２４日付けで拒絶査定がなされた。
　本件は、これを不服として、平成２６年３月３１日に請求された拒絶査定不服審判であって、請求と同時に補正がなされたものである。
　
第２　平成２６年３月３１日付けの手続補正についての補正の却下の決定
　［補正の却下の決定の結論］
　平成２６年３月３１日付けの手続補正（以下「本件補正」という。）を却下する。
　［理由］
１　補正の内容
　本件補正は、特許請求の範囲及び明細書を補正するものであって、本件補正後の特許請求の範囲の請求項１は、本件補正前の特許請求の範囲の請求項１の減縮を目的として下記のとおりに補正したものである。
「【請求項１】
　無機粉末、カルボキシル基含有樹脂、光重合性モノマー及び下記一般式（Ｉ）に示されるニトロカルバゾール構造を有するオキシムエステル化合物を含む光重合開始剤を含有する組成物であって、前記カルボキシル基含有樹脂が、下記（１）〜（３）のいずれか少なくとも１種の樹脂であることを特徴とする白黒二層構造バス電極用光硬化性組成物。
（１）不飽和カルボン酸と不飽和二重結合を有する化合物を共重合させる ことによって得られるカルボキシル基含有樹脂。
（２）　不飽和二重結合を有する化合物とグリシジル(メタ)アクリレート の共重合体のエポキシ基に、1 分子中に 1 つのカルボキシル基を有し、エチレン性不飽和結合を持たない有機酸を反応させ、生成した 2 級の水酸基に多 塩基酸無水物を反応させて得られるカルボキシル基含有樹脂。
（３）水酸基含有ポリマーに多塩基酸無水物を反応させて得られるカルボ キシル基含有樹脂。
　　【化３】
（式中、Ｒ１は、炭素数１〜２０のアルキル基、炭素数６〜３０のアリール基、炭素数７〜３０のアリールアルキル基又はＣＮを表し、アルキル基、アリール基及びアリールアルキル基の水素原子は、更にＯＲ１１、ＣＯＲ１１、ＳＲ１１、ＮＲ１２Ｒ１３、−ＮＣＯＲ１２−ＯＣＯＲ１３、ＣＮ、ハロゲン原子、−ＣＲ１１＝ＣＲ１２Ｒ１３又は−ＣＯ−ＣＲ１１＝ＣＲ１２Ｒ１３で置換されていてもよく、Ｒ１１、Ｒ１２及びＲ１３は、それぞれ独立に、水素原子、炭素数１〜２０のアルキル基、炭素数６〜３０のアリール基、炭素数７〜３０のアリールアルキル基又は炭素数２〜２０の複素環基を表し、
Ｒ２は、Ｒ２１又はＯＲ２１を表し、Ｒ２１は、炭素数１〜２０のアルキル基、炭素数６〜３０のアリール基又は炭素数７〜３０のアリールアルキル基を表し、アルキル基、アリール基及びアリールアルキル基の水素原子は、更にハロゲン原子で置換されていてもよく、Ｒ３は、炭素数１〜２０のアルキル基、炭素数６〜３０のアリール基又は炭素数７〜３０のアリールアルキル基を表し、
Ｒ１、Ｒ３、Ｒ１１、Ｒ１２及びＲ１３で表される置換基のアルキレン部分のメチレン基は、不飽和結合、エーテル結合、チオエーテル結合、エステル結合、チオエステル結合、アミド結合又はウレタン結合により１〜５回中断されていてもよく、上記置換基のアルキル部分は分岐側鎖があってもよく、環状アルキルであってもよく、上記置換基のアルキル末端は不飽和結合であってもよく、Ｒ３は、隣接するベンゼン環と一緒になって環を形成していてもよい。
　Ｒ４及びＲ５は、それぞれ独立に、Ｒ２１、ＯＲ２１、ＣＮ又はハロゲン原子を表し、ａ及びｂは、それぞれ独立に、０〜３である。）」
（「【化３】・・・・（略）・・・ａ及びｂは、それぞれ独立に、０〜３である。）」を、以下「本件一般式（Ｉ）」という。）
　
　そこで、本件補正後の請求項１に係る発明（以下「本件補正発明」という。）が、特許法第１７条の２第６項において準用する同法第１２６条第７項の規定に適合するか、すなわち、特許出願の際独立して特許を受けることができるものであるか否かについて、以下検討する。
　
２　本件補正発明
　本件補正発明は、本件補正後の特許請求の範囲の請求項１に記載された上記のとおりのものである。（上記「第２」［理由］「１」参照。）
　
３　引用刊行物
（１）引用刊行物１
　これに対して、本願の優先日前である平成２１年７月９日に頒布された「特開２００９−１４９４６１号公報 」（以下「引用例１」という。）には、次の事項が記載されている。ただし、下線は当審で付した。
ａ　発明の詳細な説明の記載
「【技術分野】
【０００１】
　本発明は、黒色無機酸化物を含むペースト組成物の改良に関する。」
「【０００９】
　即ち、上記課題を解決することができる本発明のペースト組成物は以下のとおりである。
【００１０】
（１）
黒色無機酸化物（Ａ）、及び有機バインダー（Ｂ）を含有
するペースト組成物
【００１１】
（２）（１）に記載のペースト組成物の焼成物からなる、基板上に形成された焼成物パターン。
【００１２】
（３）基板上に形成された焼成物層が、Ｎｉ３ｘＣｏ３ｙＭｎ３（１−ｘ−ｙ）Ｏ４（０≦ｘ≦０．６、０≦ｙ≦０．６、０．４≦（１−ｘ−ｙ））の組成式で表現される黒色無機酸化物（Ａ）を含むことを特徴とする焼成物パターン。
【００１３】
（４）（２）または（３）の焼成物パターンは、
プラズマディスプレイパネルの前面板におけるバス電極
【００１４】
　なお、特許請求の範囲及び明細書の記載において、ｘ，ｙ，ｚの値は、ＩＣＰ発光分析法にて測定されたＣｏ，Ｎｉ，及びＭｎ含有率の値に基づく。
【発明の効果】
【００１５】
　本発明によれば、例えば、
白黒２層構造のバス電極
黒層を形成し得るペースト組成物
【発明を実施するための最良の形態】
【００１６】
　
以下に本発明のペースト組成物について詳細に説明する。
黒色無機酸化物（Ａ）
　本発明の黒色無機酸化物は、実質的にＮｉ３ｘＣｏ３ｙＭｎ３（１−ｘ−ｙ）Ｏ４（０≦ｘ≦０．６、０≦ｙ≦０．６、０．４≦（１−ｘ−ｙ））で表される。図１はその組成を示すＮｉ−Ｃｏ−Ｍｎ３元系状態図である。本発明の範囲内であれば、白黒２層構造のバス電極におけるＡｇ層と透明電極との接触抵抗値と、黒層の黒色度がともに優れる。例えば、接触抵抗値は１５〜２５Ωと低く、かつ黒層の黒色度はＬ値で６〜１２、a値で０〜３、ｂ値で０〜４であり、優れた値となる。ここで、上記Ｌ値、ａ値、ｂ値が上記範囲から外れると、赤みや黄色みが強くなり、黒層の黒色度が悪くなる。一方、黒色無機酸化物の組成が本発明の範囲から外れると、接触抵抗値、黒色度のいずれか又は両方が本発明に劣る。
【００１７】
　本発明にかかる黒色無機酸化物は、緑色を呈するＮｉＯ等の不純物相を生成することにより、黒色度が悪くなるので、ＮｉＯの不純物相は、黒色無機酸化物のＸ線回折において、２θ＝６２．９度の回折ピークの強度と、２θ＝６１〜６６度の最大強度を有する回折ピークの強度比率が０．９よりも小さいことが好ましい。更には、上記強度比率が０．７よりも小さいことが特に好ましい。
【００１８】
　また、本発明に係るペースト組成物中の
黒色無機酸化物の粒子
【００１９】
　このような黒色無機酸化物の粒子は、反応槽において、不活性ガス雰囲気下、反応温度３０〜７０℃に維持しつつ、十分な攪拌を加えながら、ニッケル塩、コバルト塩およびマンガン塩の混合水溶液に錯化剤としてアンモニア水溶液を添加し、かつｐＨを９〜１２に維持するようアルカリ金属水酸化物の水溶液を加えて、ニッケルコバルトマンガン複合水酸化物を生成し、このニッケルコバルトマンガン複合水酸化物を固液分離、水洗、乾燥後、空気雰囲気下または酸素雰囲気下、温度６００〜８００℃で熱処理することにより得ることができる。
【００２０】
　本発明の黒色無機酸化物を用いたペースト組成物によれば、バス電極の比抵抗値に影響を及ぼすことなく、Ａｇ層と透明電極との接触抵抗値をより低くすることができる。その結果、接触抵抗値を低く抑えることによりパネルの発光ムラの改善、発光特性の向上、低消費電力を達成することができる。
【００２１】
　黒色無機酸化物（Ａ）は、分散性と黒色度とを考慮して、ペースト中に１〜３０質量％、好ましくは５〜２５質量％とするのがよい。
【００２２】
　また、黒色無機酸化物（Ａ）は、焼成後においては、接触抵抗値と黒色度を考慮して、黒層中に１０〜１００質量％の割合で含まれていることが好ましい。
【００２３】
有機バインダー（Ｂ）
　次に、前記
有機バインダー（Ｂ）としては、カルボキシル基を有する樹脂
好適に使用できる樹脂（オリゴマー及びポリマーのいずれでもよい）としては、以下のようなものが挙げられる。
【００２４】
（１）（ａ）不飽和カルボン酸と（ｂ）不飽和二重結合を有する化合物を共重合させることによって得られるカルボキシル基含有樹脂
（２）（ａ）不飽和カルボン酸と（ｂ）不飽和二重結合を有する化合物の共重合体にエチレン性不飽和基をペンダントとして付加させることによって得られるカルボキシル基含有感光性樹脂
（３）（ｃ）エポキシ基と不飽和二重結合を有する化合物と（ｂ）不飽和二重結合を有する化合物の共重合体に、（ａ）不飽和カルボン酸を反応させ、生成した２級の水酸基に（ｄ）多塩基酸無水物を反応させて得られるカルボキシル基含有感光性樹脂
（４）（ｅ）不飽和二重結合を有する酸無水物と（ｂ）不飽和二重結合を有する化合物の共重合体に、（ｆ）水酸基と不飽和二重結合を有する化合物を反応させて得られるカルボキシル基含有感光性樹脂
（５）（ｇ）エポキシ化合物と（ｈ）不飽和モノカルボン酸を反応させ、生成した２級の水酸基に（ｄ）多塩基酸無水物を反応させて得られるカルボキシル基含有感光性樹脂
（６）（ｂ）不飽和二重結合を有する化合物とグリシジル（メタ）アクリレートの共重合体のエポキシ基に、（ｉ）１分子中に１つのカルボキシル基を有し、エチレン性不飽和結合を持たない有機酸を反応させ、生成した２級の水酸基に（ｄ）多塩基酸無水物を反応させて得られるカルボキシル基含有樹脂
（７）（ｊ）水酸基含有ポリマーに（ｄ）多塩基酸無水物を反応させて得られるカルボキシル基含有樹脂
（８）（ｊ）水酸基含有ポリマーに（ｄ）多塩基酸無水物を反応させて得られるカルボキシル基含有樹脂に、（ｃ）エポキシ基と不飽和二重結合を有する化合物をさらに反応させて得られるカルボキシル基含有感光性樹脂
　前記したようなカルボキシル基含有感光性樹脂及びカルボキシル基含有樹脂は、単独で又は混合して用いてもよいが、いずれの場合でもこれらは合計で組成物全量の１０〜８０質量％の割合で配合することが好ましい。これらの有機バインダーの配合割合が上記範囲よりも少な過ぎる場合、形成する塗膜中の上記樹脂の分布が不均一になり易く、充分な光硬化性及び光硬化深度が得られ難く、選択的露光、現像によるパターニングが困難となる。一方、上記範囲よりも多過ぎると、焼成時のパターンのよれや線幅収縮を生じ易くなるので好ましくない。
【００２５】
　また、上記カルボキシル基含有感光性樹脂及びカルボキシル基含有樹脂としては、それぞれ重量平均分子量１，０００〜１００，０００、好ましくは５，０００〜７０，０００、及び酸価５０〜２５０ｍｇＫＯＨ／ｇ、かつ、カルボキシル基含有感光性樹脂の場合、その二重結合当量が３５０〜２，０００、好ましくは４００〜１，５００のものを好適に用いることができる。上記樹脂の分子量が１，０００より低い場合、現像時の塗膜の密着性に悪影響を与え、一方、１００，０００よりも高い場合、現像不良を生じ易いので好ましくない。また、酸価が５０ｍｇＫＯＨ／ｇより低い場合、アルカリ水溶液に対する溶解性が不充分で現像不良を生じ易く、一方、２５０ｍｇＫＯＨ／ｇより高い場合、現像時に塗膜の密着性の劣化や光硬化部（露光部）の溶解が生じるので好ましくない。さらに、カルボキシル基含有感光性樹脂の場合、感光性樹脂の二重結合当量が３５０よりも小さいと、焼成時に残渣が残り易くなり、一方、２，０００よりも大きいと、現像時の作業余裕度が狭く、また光硬化時に高露光量を必要とするので好ましくない。
【００２６】
水溶性分散剤  
　本発明に好適に使用される水溶性分散剤は、酸価が３０ｍｇＫＯＨ／ｇ以上、且つアミン価が２０ｍｇＫＯＨ／ｇ以上の両性系の分散剤である。このような分散剤を用いることにより、分散性の高い長期に安定なペーストを得ることができる。この理由は、酸価が３０ｍｇＫＯＨ／ｇ、アミン価が２０ｍｇＫＯＨ／ｇよりもいずれかが小さい分散剤を用いた場合、黒色無機酸化物と有機バインダーとの分散性が低下し、そのため現像性が低下し残渣が発生しやすくなる。また、保存安定性が低下し、経時で分離が発生しやすくなる。
【００２７】
　また、本発明に用いる分散剤は水溶性のものを用いる。その理由は、分散剤が水溶性でないと、無機酸化物スラリーの長期保存時に、スラリー中の溶剤と無機酸化物との間で分離が生じやすくなり、長期に安定な分散性の高い無機酸化物スラリーとなりにくいからである。
【００２８】
　上記水溶性分散剤は、その１０質量％水溶液ｐＨが６．０〜１０．０であることが好ましい。分散剤の１０質量％水溶液ｐＨが６．０よりも小さくなると黒色無機酸化物ペースト中の無機酸化物と分散剤が反応することにより、長期保存した場合、黒色無機酸化物ペースト中の無機酸化物の溶解を生ずる可能性がある。一方、分散剤の１０質量％水溶液ｐＨが１０．０よりも大きくなると黒色無機酸化物ペーストの長期保存時に、黒色無機酸化物ペーストの溶剤と無機酸化物の分離が生じやすくなり、分散性の高い長期に安定な黒色無機酸化物ペーストとならない。
【００２９】
　このような特性を有する分散剤としては、Disperbyk-180, Disperbyk-187，Disperbyk-191，（いずれもビックケミー社製、商品名）が挙げられる。
【００３０】
　水溶性分散剤は、分散性と黒色度とを考慮して、有機バインダー（Ｂ）１００質量部に対して、０．１〜２０質量部が好ましい。より好ましくは０．５〜１０質量部、更に好ましくは１〜６質量部とする。
【００３１】
光重合性モノマー
　次に、本発明のペースト組成物は、
組成物の光硬化性の促進及び現像性を向上させるために光重合性モノマーを配合する
【００３２】
　このような光重合性モノマーの配合量は、前記有機バインダー（カルボキシル基含有感光性樹脂及び／又はカルボキシル基含有樹脂）（Ｂ）１００質量部当り２０〜１００質量部が適当である。光重合性モノマーの配合量が上記範囲よりも少ない場合、組成物の充分な光硬化性が得られ難くなり、一方、上記範囲を超えて多量になると、塗膜の深部に比べて表面部の光硬化が早くなるため硬化むらを生じ易くなる。
【００３３】
光重合開始剤
　次に、本発明のペースト組成物は、さらに光重合開始剤を配合することができる。この光重合開始剤としては、例えば、ベンゾイン、ベンゾインメチルエーテル、ベンゾインエチルエーテル、ベンゾインイソプロピルエーテル等のベンゾインとベンゾインアルキルエーテル類；アセトフェノン、２，２−ジメトキシー２−フェニルアセトフェノン、２，２−ジエトキシー２−フェニルアセトフェノン、１，１−ジクロロアセトフェノン等のアセトフェノン類；２−メチル−１−［４−（メチルチオ）フェニル］−２−モルフォリノプロパン−１−オン、２−ベンジル−２−ジメチルアミノ−１−（４−モルフォリノフェニル）−ブタノン−１等のアミノアセトフェノン類；２−メチルアントラキノン、２−エチルアントラキノン、２−ｔ−ブチルアントラキノン、１−クロロアントラキノン等のアントラキノン類；２，４−ジメチルチオキサントン、２，４−ジエチルチオキサントン、２−クロロチオキサントン、２，４−ジイソプロピルチオキサントン等のチオキサントン類；アセトフェノンジメチルケタール、ベンジルジメチルケタール等のケタール類；ベンゾフェノン等のベンゾフェノン類；又はキサントン類；（２，６−ジメトキシベンゾイル）−２，４，４−ペンチルホスフィンオキサイド、ビス（２，４，６−トリメチルベンゾイル）−フェニルフォスフィンオキサイド、２，４，６−トリメチルベンゾイルジフェニルフォスフィンオキサイド、エチル−２，４，６−トリメチルベンゾイルフェニルフォスフィネイト等のフォスフィンオキサイド類；各種パーオキサイド類などが挙げられ、これら公知慣用の光重合開始剤を単独で又は２種以上を組み合わせて用いることができる。
【００３４】
　これらの光重合開始剤の配合割合は、前記有機バインダー（カルボキシル基含有感光性樹脂及び／又はカルボキシル基含有樹脂）（Ｂ）１００質量部当り１〜３０質量部が適当であり、好ましくは、５〜２０質量部である。
【００３５】
　また、上記のような光重合開始剤は、Ｎ，Ｎ−ジメチルアミノ安息香酸エチルエステル、Ｎ，Ｎ−ジメチルアミノ安息香酸イソアミルエステル、ペンチル−４−ジメチルアミノベンゾエート、トリエチルアミン、トリエタノールアミン等の三級アミン類のような光増感剤の１種あるいは２種以上と組み合わせて用いることができる。さらに、より深い光硬化深度を要求される場合、必要に応じて、可視領域でラジカル重合を開始するチバ・スペシャルティ・ケミカルズ社製イルガキュアー７８４等のチタノセン系光重合開始剤、ロイコ染料等を硬化助剤として組み合わせて用いることができる。
【００３６】
　本発明において、ペースト組成物に多量の無機フィラーやガラス粉末を配合した場合、得られる組成物の保存安定性は悪く、ゲル化や流動性の低下により塗布作業性が悪くなる傾向がある。従って、本発明の組成物では、組成物の保存安定性向上のため、無機フィラーやガラス粉末の成分である金属あるいは酸化物粉末との錯体化あるいは塩形成などに効果のある化合物、例えば有機酸などの安定剤を添加することが好ましい。この安定剤の添加量は前記の無機フィラーやガラス粉末１００質量部当り０．１〜１０質量部の割合が好ましい。」
ｂ　引用例１記載の発明
　上記ａの記載事項によると、引用例１には、以下の発明（以下「引用発明」という。）が記載されていると認められる。
「黒色無機酸化物（Ａ）の粒子、有機バインダー（Ｂ）としてのカルボキシル基を有する樹脂、組成物の光硬化性の促進及び現像性を向上させるために配合する光重合性モノマー、及び、光重合開始剤を含有し、
有機バインダー（Ｂ）としてのカルボキシル基を有する樹脂が、下記（１）、（６）、（７）のいずれかである、プラズマディスプレイパネルの前面板における白黒２層構造のバス電極の黒層を形成し得るペースト組成物。
（１）（ａ）不飽和カルボン酸と（ｂ）不飽和二重結合を有する化合物を共重合させることによって得られるカルボキシル基含有樹脂
（６）（ｂ）不飽和二重結合を有する化合物とグリシジル（メタ）アクリレートの共重合体のエポキシ基に、（ｉ）１分子中に１つのカルボキシル基を有し、エチレン性不飽和結合を持たない有機酸を反応させ、生成した２級の水酸基に（ｄ）多塩基酸無水物を反応させて得られるカルボキシル基含有樹脂
（７）（ｊ）水酸基含有ポリマーに（ｄ）多塩基酸無水物を反応させて得られるカルボキシル基含有樹脂。」
　
（２）引用刊行物２
　また、原査定における拒絶の理由で引用した、本願の優先日前である平成２０年１１月２８日に頒布された「特許第４２２３０７１号公報 」（以下「引用例２」という。）には、次の事項が記載されている。ただし、下線は当審で付した。
ａ　特許請求の範囲の記載
「【請求項１】
  下記一般式（Ｉ）で表されるオキシムエステル化合物。
【化１】
（式中、Ｒ1は、炭素原子数１〜２０のアルキル基、炭素原子数６〜３０のアリール基、炭素原子数７〜３０のアリールアルキル基又はＣＮを表し、アルキル基、アリール基及びアリールアルキル基の水素原子は、更にＯＲ21、ＣＯＲ21、ＳＲ21、ＮＲ22Ｒ23、−ＮＣＯＲ22−ＯＣＯＲ23、ＣＮ、ハロゲン原子、−ＣＲ21＝ＣＲ22Ｒ23又は−ＣＯ−ＣＲ21＝ＣＲ22Ｒ23で置換されていてもよく、Ｒ21、Ｒ22及びＲ23は、それぞれ独立に、水素原子、炭素原子数１〜２０のアルキル基、炭素原子数６〜３０のアリール基、炭素原子数７〜３０のアリールアルキル基又は炭素原子数２〜２０の複素環基を表し、Ｒ2は、Ｒ11又はＯＲ11を表し、Ｒ11は、炭素原子数１〜２０のアルキル基、炭素原子数６〜３０のアリール基又は炭素原子数７〜３０のアリールアルキル基又を表し、アルキル基、アリール基及びアリールアルキル基の水素原子は、更にハロゲン原子で置換されていてもよく、Ｒ3は、炭素原子数１〜２０のアルキル基、炭素原子数６〜３０のアリール基又は炭素原子数７〜３０のアリールアルキル基を表し、上記Ｒ1、Ｒ3、Ｒ21、Ｒ22及びＲ23で表される置換基のアルキレン部分のメチレン基は、不飽和結合、エーテル結合、チオエーテル結合、エステル結合、チオエステル結合、アミド結合又はウレタン結合により１〜５回中断されていてもよく、上記置換基のアルキル部分は分岐側鎖があってもよく、環状アルキルであってもよく、上記置換基のアルキル末端は不飽和結合であってもよく、Ｒ3は、隣接するベンゼン環と一緒になって環を形成していてもよい。Ｒ4及びＲ5は、それぞれ独立に、Ｒ11、ＯＲ11、ＣＮ又はハロゲン原子を表し、ａ及びｂは、それぞれ独立に、０〜３である。）」
ｂ　発明の詳細な説明の記載
「【技術分野】
【０００１】
本発明は、感光性組成物に用いられる光重合開始剤として有用な新規なオキシムエステル化合物、該化合物を有効成分とする光重合開始剤、及びエチレン性不飽和結合を有する重合性化合物に該光重合開始剤を含有させてなる感光性組成物に関する。」
「【０００６】
従って、本発明の目的は、
４０５ｎｍや３６５ｎｍ等の長波長の光を効率よく吸収し活性化される高感度の光重合開始剤
【課題を解決するための手段】
【０００７】
本発明は、
下記一般式（Ｉ）で表されるオキシムエステル化合物、及び該化合物を有効成分とする光重合開始剤
【０００８】
【化１】
（式中、Ｒ
1
は、炭素原子数１〜２０のアルキル基、炭素原子数６〜３０のアリール基、炭素原子数７〜３０のアリールアルキル基又はＣＮを表し、アルキル基、アリール基及びアリールアルキル基の水素原子は、更にＯＲ
21
、ＣＯＲ
21
、ＳＲ
21
、ＮＲ
22
Ｒ
23
、−ＮＣＯＲ
22
−ＯＣＯＲ
23
、ＣＮ、ハロゲン原子、−ＣＲ
21
＝ＣＲ
22
Ｒ
23
又は−ＣＯ−ＣＲ
21
＝ＣＲ
22
Ｒ
23
で置換されていてもよく、Ｒ
21
、Ｒ
22
及びＲ
23
は、それぞれ独立に、水素原子、炭素原子数１〜２０のアルキル基、炭素原子数６〜３０のアリール基、炭素原子数７〜３０のアリールアルキル基又は炭素原子数２〜２０の複素環基を表し、Ｒ
2
は、Ｒ
11
又はＯＲ
11
を表し、Ｒ
11
は、炭素原子数１〜２０のアルキル基、炭素原子数６〜３０のアリール基又は炭素原子数７〜３０のアリールアルキル基又を表し、アルキル基、アリール基及びアリールアルキル基の水素原子は、更にハロゲン原子で置換されていてもよく、Ｒ
3
は、炭素原子数１〜２０のアルキル基、炭素原子数６〜３０のアリール基又は炭素原子数７〜３０のアリールアルキル基を表し、上記Ｒ
1
、Ｒ
3
、Ｒ
21
、Ｒ
22
及びＲ
23
で表される置換基のアルキレン部分のメチレン基は、不飽和結合、エーテル結合、チオエーテル結合、エステル結合、チオエステル結合、アミド結合又はウレタン結合により１〜５回中断されていてもよく、上記置換基のアルキル部分は分岐側鎖があってもよく、環状アルキルであってもよく、上記置換基のアルキル末端は不飽和結合であってもよく、Ｒ
3
は、隣接するベンゼン環と一緒になって環を形成していてもよい。Ｒ
4
及びＲ
5
は、それぞれ独立に、Ｒ
11
、ＯＲ
11
、ＣＮ又はハロゲン原子を表し、ａ及びｂは、それぞれ独立に、０〜３である。）
「【００２８】
次に、本発明の感光性組成物について説明する。
本発明の
感光性組成物は、上述の本発明のオキシムエステル化合物を有効成分とする光重合開始剤及びエチレン性不飽和結合を有する重合性化合物、並びに、
無機化合物
【００２９】
上記エチレン性不飽和結合を有する重合性化合物としては、特に限定されず、従来、感光性組成物に用いられているものを用いることができるが、例えば、エチレン、プロピレン、ブチレン、イソブチレン、塩化ビニル、塩化ビニリデン、フッ化ビニリデン、テトラフルオロエチレン等の不飽和脂肪族炭化水素；（メタ）アクリル酸、α―クロルアクリル酸、イタコン酸、マレイン酸、シトラコン酸、フマル酸、ハイミック酸、クロトン酸、イソクロトン酸、ビニル酢酸、アリル酢酸、桂皮酸、ソルビン酸、メサコン酸、トリメリット酸、ピロメリット酸、２、２’−３、３’−ベンゾフェノンテトラカルボン酸、３、３’−４、４’−ベンゾフェノンテトラカルボン酸、コハク酸モノ［２−（メタ）アクリロイロキシエチル］、フタル酸モノ［２−（メタ）アクリロイロキシエチル］、ω−カルボキシポリカプロラクトンモノ（メタ）アクリレート等の両末端にカルボキシ基と水酸基とを有するポリマーのモノ（メタ）アクリレート、ヒドロキシエチル（メタ）アクリレート・マレート、ヒドロキシプロピル（メタ）アクリレート・マレート、ジシクロペンタジエン・マレートあるいは１個のカルボキシル基と２個以上の（メタ）アクリロイル基とを有する多官能（メタ）アクリレート等の不飽和多塩基酸；（メタ）アクリル酸−２−ヒドロキシエチル、（メタ）アクリル酸−２−ヒドロキシプロピル、（メタ）アクリル酸グリシジル、下記化合物Ｎｏ．７２〜Ｎｏ．７５、（メタ）アクリル酸メチル、  （メタ）アクリル酸ブチル、（メタ）アクリル酸イソブチル、（メタ）アクリル酸−ｔ−ブチル、（メタ）アクリル酸シクロヘキシル、（メタ）アクリル酸ｎ−オクチル、（メタ）アクリル酸イソオクチル、（メタ）アクリル酸イソノニル、（メタ）アクリル酸ステアリル、（メタ）アクリル酸ラウリル、（メタ）アクリル酸メトキシエチル、（メタ）アクリル酸ジメチルアミノメチル、（メタ）アクリル酸ジメチルアミノエチル、（メタ）アクリル酸アミノプロピル、（メタ）アクリル酸ジメチルアミノプロピル、（メタ）アクリル酸エトキシエチル、（メタ）アクリル酸ポリ（エトキシ）エチル、（メタ）アクリル酸ブトキシエトキシエチル、（メタ）アクリル酸エチルヘキシル、（メタ）アクリル酸フェノキシエチル、（メタ）アクリル酸テトラヒドロフリル、（メタ）アクリル酸ビニル、（メタ）アクリル酸アリル、（メタ）アクリル酸ベンジル、エチレングリコールジ（メタ）アクリレート、ジエチレングリコールジ（メタ）アクリレート、トリエチレングリコールジ（メタ）アクリレート、ポリエチレングリコールジ（メタ）アクリレート、プロピレングリコールジ（メタ）アクリレート、１，４−ブタンジオールジ（メタ）アクリレート、１，６−ヘキサンジオールジ（メタ）アクリレート、トリメチロールエタントリ（メタ）アクリレート、トリメチロールプロパントリ（メタ）アクリレート、ジペンタエリスリトールペンタ（メタ）アクリレート、ジペンタエリスリトールヘキサ（メタ）アクリレート、ペンタエリスリトールペンタ（メタ）アクリレート、ペンタエリスリトールテトラ（メタ）アクリレート、ペンタエリスリトールトリ（メタ）アクリレート、トリシクロデカンジメチロールジ（メタ）アクリレート、トリ［（メタ）アクリロイルエチル］イソシアヌレート、ポリエステル（メタ）アクリレートオリゴマー等の不飽和一塩基酸及び多価アルコール又は多価フェノールのエステル；（メタ）アクリル酸亜鉛、（メタ）アクリル酸マグネシウム等の不飽和多塩基酸の金属塩；マレイン酸無水物、イタコン酸無水物、シトラコン酸無水物、メチルテトラヒドロ無水フタル酸、テトラヒドロ無水フタル酸、トリアルキルテトラヒドロ無水フタル酸、５−（２，５−ジオキソテトラヒドロフリル）−３−メチル−３−シクロヘキセン−１，２−ジカルボン酸無水物、トリアルキルテトラヒドロ無水フタル酸−無水マレイン酸付加物、ドデセニル無水コハク酸、無水メチルハイミック酸等の不飽和多塩基酸の酸無水物；（メタ）アクリルアミド、メチレンビス−（メタ）アクリルアミド、ジエチレントリアミントリス（メタ）アクリルアミド、キシリレンビス（メタ）アクリルアミド、α−クロロアクリルアミド、Ｎ−２−ヒドロキシエチル（メタ）アクリルアミド等の不飽和一塩基酸及び多価アミンのアミド；アクロレイン等の不飽和アルデヒド；（メタ）アクリロニトリル、α−クロロアクリロニトリル、シアン化ビニリデン、シアン化アリル等の不飽和ニトリル；スチレン、４−メチルスチレン、４−エチルスチレン、４−メトキシスチレン、４−ヒドロキシスチレン、４−クロロスチレン、ジビニルベンゼン、ビニルトルエン、ビニル安息香酸、ビニルフェノール、ビニルスルホン酸、４−ビニルベンゼンスルホン酸、ビニルベンジルメチルエーテル、ビニルベンジルグリシジルエーテル等の不飽和芳香族化合物；メチルビニルケトン等の不飽和ケトン；ビニルアミン、アリルアミン、Ｎ−ビニルピロリドン、ビニルピペリジン等の不飽和アミン化合物；アリルアルコール、クロチルアルコール等のビニルアルコール；ビニルメチルエーテル、ビニルエチルエーテル、ｎ−ブチルビニルエーテル、イソブチルビニルエーテル、アリルグリシジルエーテル等のビニルエーテル；マレイミド、Ｎ−フェニルマレイミド、Ｎ−シクロヘキシルマレイミド等の不飽和イミド類；インデン、１−メチルインデン等のインデン類；１，３−ブタジエン、イソプレン、クロロプレン等の脂肪族共役ジエン類；ポリスチレン、ポリメチル（メタ）アクリレート、ポリ−ｎ−ブチル（メタ）アクリレート、ポリシロキサン等の重合体分子鎖の末端にモノ（メタ）アクリロイル基を有するマクロモノマー類；ビニルクロリド、ビニリデンクロリド、ジビニルスクシナート、ジアリルフタラート、トリアリルホスファート、トリアリルイソシアヌラート、ビニルチオエーテル、ビニルイミダゾール、ビニルオキサゾリン、ビニルカルバゾール、ビニルピロリドン、ビニルピリジン、水酸基含有ビニルモノマー及びポリイソシアネート化合物のビニルウレタン化合物、水酸基含有ビニルモノマー及びポリエポキシ化合物のビニルエポキシ化合物が挙げられる。これらの中でも、両末端にカルボキシ基と水酸基とを有するポリマーのモノ（メタ）アクリレート、１個のカルボキシ基と２個以上の（メタ）アクリロイル基とを有する多官能（メタ）アクリレート、不飽和一塩基酸及び多価アルコール又は多価フェノールのエステルに、本発明のオキシムエステル��合物を有効成分とする光重合開始剤は好適である。
  これらの重合性化合物は、単独でまたは２種以上を混合して使用することができ、また２種以上を混合して使用する場合には、それらを予め共重合して共重合体として使用してもよい。」
「【００４８】
本発明の感光性組成物には、さらに
無機化合物
ガラス粉末
【００４９】
これら無機化合物は、例えば、充填剤、反射防止剤、導電剤、安定剤、難燃剤、機械的強度向上剤、特殊波長吸収剤、撥インク剤等として用いられる。
【００５０】
また、本発明の感光性組成物（特にアルカリ現像性感光性樹脂組成物）には、さらに色材を含有させて着色感光性組成物としてもよい。該色材としては、顔料、染料、天然色素等が挙げられる。これらの色材は、単独でまたは２種以上を混合して用いることができる。」
「【００５４】
本発明の感光性組成物において、上記色材の添加量は、エチレン性不飽和結合を有する上記重合性化合物１００質量部に対して、好ましくは５０〜３５０質量部、より好ましくは１００〜２５０質量部である。
【００５５】
また、
エチレン性不飽和結合を有する上記重合性化合物とともに、他の有機重合体を用いることによって、硬化物の特性を改善することもできる
該有機重合体としては、
（メタ）アクリル酸−メチルメタクリレート共重合体
他の有機重合体を使用する場合、その使用量は、エチレン性不飽和結合を有する上記重合性化合物１００質量部に対して、好ましくは１０〜５００質量部である。」
「【００６８】
本発明の感光性組成物は、光硬化性塗料あるいはワニス、光硬化性接着剤、プリント基板、あるいはカラーテレビ、ＰＣモニタ、携帯情報端末、デジタルカメラ等のカラー表示の液晶表示素子におけるカラーフィルター、プラズマ表示パネル用の電極材料、粉末コーティング、印刷インク、印刷版、接着剤、歯科用組成物、ゲルコート、電子工学用のフォトレジスト、電気メッキレジスト、エッチングレジスト、液状及び乾燥膜の双方、はんだレジスト、種々の表示用途用のカラーフィルターを製造するためのあるいはプラズマ表示パネル、電気発光表示装置、およびＬＣＤの製造工程において構造を形成するためのレジスト、電気及び電子部品を封入するための組成物、磁気記録材料、微小機械部品、導波路、光スイッチ、めっき用マスク、エッチングマスク、カラー試験系、ガラス繊維ケーブルコーティング、スクリーン印刷用ステンシル、ステレオリトグラフィによって三次元物体を製造するための材料、ホログラフィ記録用材料、画像記録材料、微細電子回路、脱色材料、画像記録材料のための脱色材料、マイクロカプセルを使用する画像記録材料用の脱色材料、印刷配線板用フォトレジスト材料、ＵＶおよび可視レーザー直接画像系用のフォトレジスト材料、プリント回路基板の逐次積層における誘電体層形成に使用するフォトレジスト材料あるいは保護膜等の各種の用途に使用することができ、その用途に特に制限はない。」
ｃ　引用例２記載の発明
　上記ａ及びｂの記載事項によると、引用例２には、以下の発明（以下「引用発明２」という。）が記載されていると認められる。
「４０５ｎｍや３６５ｎｍ等の長波長の光を効率よく吸収し活性化される高感度の光重合開始剤であって、下記一般式（Ｉ）で表されるオキシムエステル化合物を有効成分とする光重合開始剤及びエチレン性不飽和結合を有する重合性化合物、並びに、ガラス粉末等の無機化合物を含有する感光性組成物であり、
エチレン性不飽和結合を有する重合性化合物とともに、（メタ）アクリル酸−メチルメタクリレート共重合体を用いることによって、硬化物の特性を改善することができる、
プラズマ表示パネル用の電極材料に使用する感光性組成物。
【化１】
（式中、Ｒ1は、炭素原子数１〜２０のアルキル基、炭素原子数６〜３０のアリール基、炭素原子数７〜３０のアリールアルキル基又はＣＮを表し、アルキル基、アリール基及びアリールアルキル基の水素原子は、更にＯＲ21、ＣＯＲ21、ＳＲ21、ＮＲ22Ｒ23、−ＮＣＯＲ22−ＯＣＯＲ23、ＣＮ、ハロゲン原子、−ＣＲ21＝ＣＲ22Ｒ23又は−ＣＯ−ＣＲ21＝ＣＲ22Ｒ23で置換されていてもよく、Ｒ21、Ｒ22及びＲ23は、それぞれ独立に、水素原子、炭素原子数１〜２０のアルキル基、炭素原子数６〜３０のアリール基、炭素原子数７〜３０のアリールアルキル基又は炭素原子数２〜２０の複素環基を表し、Ｒ2は、Ｒ11又はＯＲ11を表し、Ｒ11は、炭素原子数１〜２０のアルキル基、炭素原子数６〜３０のアリール基又は炭素原子数７〜３０のアリールアルキル基又を表し、アルキル基、アリール基及びアリールアルキル基の水素原子は、更にハロゲン原子で置換されていてもよく、Ｒ3は、炭素原子数１〜２０のアルキル基、炭素原子数６〜３０のアリール基又は炭素原子数７〜３０のアリールアルキル基を表し、上記Ｒ1、Ｒ3、Ｒ21、Ｒ22及びＲ23で表される置換基のアルキレン部分のメチレン基は、不飽和結合、エーテル結合、チオエーテル結合、エステル結合、チオエステル結合、アミド結合又はウレタン結合により１〜５回中断されていてもよく、上記置換基のアルキル部分は分岐側鎖があってもよく、環状アルキルであってもよく、上記置換基のアルキル末端は不飽和結合であってもよく、Ｒ3は、隣接するベンゼン環と一緒になって環を形成していてもよい。Ｒ4及びＲ5は、それぞれ独立に、Ｒ11、ＯＲ11、ＣＮ又はハロゲン原子を表し、ａ及びｂは、それぞれ独立に、０〜３である。）」
（「【化１】・・・（略）・・・ＣＮ又はハロゲン原子を表し、ａ及びｂは、それぞれ独立に、０〜３である。）」を、以下「引用一般式（Ｉ）」という。）
 　 
４　本件補正発明と引用発明の対比
　ここで、本件補正発明と引用発明とを対比する。
（Ａ）引用発明の「黒色無機酸化物（Ａ）の粒子」及び「光重合性モノマー」は、それぞれ本件補正発明の「無機粉末」及び「光重合性モノマー」に相当する。
（Ｂ）引用発明の「下記（１）、（６）、（７）のいずれかである」「有機バインダー（Ｂ）としてのカルボキシル基を有する樹脂」、「（１）（ａ）不飽和カルボン酸と（ｂ）不飽和二重結合を有する化合物を共重合させることによって得られるカルボキシル基含有樹脂　（６）（ｂ）不飽和二重結合を有する化合物とグリシジル（メタ）アクリレートの共重合体のエポキシ基に、（ｉ）１分子中に１つのカルボキシル基を有し、エチレン性不飽和結合を持たない有機酸を反応させ、生成した２級の水酸基に（ｄ）多塩基酸無水物を反応させて得られるカルボキシル基含有樹脂　（７）（ｊ）水酸基含有ポリマーに（ｄ）多塩基酸無水物を反応させて得られるカルボキシル基含有樹脂」は、本件補正発明の「下記（１）〜（３）のいずれか少なくとも１種の樹脂である」「カルボキシル基含有樹脂」、「（１）不飽和カルボン酸と不飽和二重結合を有する化合物を共重合させることによって得られるカルボキシル基含有樹脂。　（２）　不飽和二重結合を有する化合物とグリシジル(メタ)アクリレート の共重合体のエポキシ基に、1分子中に 1つのカルボキシル基を有し、エチレン性不飽和結合を持たない有機酸を反応させ、生成した 2級の水酸基に多塩基酸無水物を反応させて得られるカルボキシル基含有樹脂。　（３）水酸基含有ポリマーに多塩基酸無水物を反応させて得られるカルボキシル基含有樹脂。」に相当する。
（Ｃ）引用発明の「光重合開始剤」と、本件補正発明の「本件一般式（Ｉ）」「に示されるニトロカルバゾール構造を有するオキシムエステル化合物を含む光重合開始剤」とは、「光重合開始剤」で共通する。
（Ｄ）引用発明の「ペースト組成物」は、「光硬化性の促進」の「ために」「光重合性モノマー」を「配合する」ものであるから、引用発明の「ペースト組成物」は本件補正発明の「光硬化性」に相当する構成を有するものである。
　そうすると、引用発明の「プラズマディスプレイパネルの前面板における白黒２層構造のバス電極の黒層を形成し得るペースト組成物」は、本件補正発明の「白黒二層構造バス電極用光硬化性組成物」に相当する。
 　 
　上記（Ａ）乃至（Ｄ）の対比から、本件補正発明と引用発明は、 
「無機粉末、カルボキシル基含有樹脂、光重合性モノマー及び光重合開始剤を含有する組成物であって、前記カルボキシル基含有樹脂が、下記（１）〜（３）のいずれか少なくとも１種の樹脂であることを特徴とする白黒二層構造バス電極用光硬化性組成物。
（１）不飽和カルボン酸と不飽和二重結合を有する化合物を共重合させることによって得られるカルボキシル基含有樹脂。
（２）　不飽和二重結合を有する化合物とグリシジル(メタ)アクリレート の共重合体のエポキシ基に、1分子中に 1つのカルボキシル基を有し、エチレン性不飽和結合を持たない有機酸を反応させ、生成した2級の水酸基に多塩基酸無水物を反応させて得られるカルボキシル基含有樹脂。」で一致し、以下の点で相違する。 
 　 
（相違点Ａ）
「光重合開始剤」が、本件補正発明は、「本件一般式（Ｉ）」「に示されるニトロカルバゾール構造を有するオキシムエステル化合物を含む」ものであるのに対し、引用発明は、そのようなものではない点。
　
５　当審の判断
　引用発明２の「引用一般式（Ｉ）」「で表されるオキシムエステル化合物を有効成分とする光重合開始剤」は、上記相違点Ａに係る本件補正発明の発明特定事項の「本件一般式（Ｉ）」「に示されるニトロカルバゾール構造を有するオキシムエステル化合物を含む光重合開始剤」に相当するから、引用発明２は、上記相違点Ａに係る本件補正発明の発明特定事項に相当する構成を有する。
　引用発明と引用発明２は、無機粉末（引用発明２の「ガラス粉末等の無機化合物」がこれに相当。）、不飽和カルボン酸と不飽和二重結合を有する化合物を共重合させることによって得られるカルボキシル基含有樹脂（引用発明２の「（メタ）アクリル酸−メチルメタクリレート共重合体」がこれに相当。）、光重合性モノマー（引用発明２の「エチレン性不飽和結合を有する重合性化合物」がこれに相当。）及び光重合開始剤を含有する組成物である点で共通するものであるし、いずれもプラズマ表示パネル用の電極材料に使用するものである。
　また、一般に、光硬化性樹脂組成物において、感度を良くすることは周知の課題であるから、引用発明の「ペースト組成物」の「光重合開始剤」として、「高感度の光重合開始剤」である、引用発明２の「引用一般式（Ｉ）」「で表されるオキシムエステル化合物を有効成分とする光重合開始剤」を採用することにより、上記相違点に係る本件補正発明の発明特定事項を得ることは、当業者が容易になし得たことである。
　
　上記相違点Ａについては以上のとおりであり、本件補正発明によってもたらされる効果は、引用発明及び引用発明２から当業者が予測できる範囲内のものと認められる。
　よって、本件補正発明は、引用発明及び引用発明２に基いて、当業者が容易に発明をすることができたものである。
　
６　本件補正についての補正の却下の決定のむすび
　以上のとおり、本件補正は、特許法第１７条の２第６項において準用する同法第１２６条第７項の規定に違反するものであるから、同法第１５９条第１項において読み替えて準用する同法第５３条第１項の規定により却下すべきものである。
　
第３　本願発明について
１　本願発明
　平成２６年３月３１日付けの手続補正は上記のとおり却下されたので、本件出願の請求項１に係る発明（以下「本願発明」という。）は、平成２５年８月２３日付けの手続補正により補正された特許請求の範囲の請求項１に記載された以下のとおりのものである。
「【請求項１】
　無機粉末、カルボキシル基含有樹脂、光重合性モノマー及び下記一般式（Ｉ）に示されるニトロカルバゾール構造を有するオキシムエステル化合物を含む光重合開始剤を含有することを特徴とする白黒二層構造バス電極用光硬化性組成物。
　　【化３】
（式中、Ｒ１は、炭素数１〜２０のアルキル基、炭素数６〜３０のアリール基、炭素数７〜３０のアリールアルキル基又はＣＮを表し、アルキル基、アリール基及びアリールアルキル基の水素原子は、更にＯＲ１１、ＣＯＲ１１、ＳＲ１１、ＮＲ１２Ｒ１３、−ＮＣＯＲ１２−ＯＣＯＲ１３、ＣＮ、ハロゲン原子、−ＣＲ１１＝ＣＲ１２Ｒ１３又は−ＣＯ−ＣＲ１１＝ＣＲ１２Ｒ１３で置換されていてもよく、Ｒ１１、Ｒ１２及びＲ１３は、それぞれ独立に、水素原子、炭素数１〜２０のアルキル基、炭素数６〜３０のアリール基、炭素数７〜３０のアリールアルキル基又は炭素数２〜２０の複素環基を表し、
Ｒ２は、Ｒ２１又はＯＲ２１を表し、Ｒ２１は、炭素数１〜２０のアルキル基、炭素数６〜３０のアリール基又は炭素数７〜３０のアリールアルキル基を表し、アルキル基、アリール基及びアリールアルキル基の水素原子は、更にハロゲン原子で置換されていてもよく、Ｒ３は、炭素数１〜２０のアルキル基、炭素数６〜３０のアリール基又は炭素数７〜３０のアリールアルキル基を表し、
Ｒ１、Ｒ３、Ｒ１１、Ｒ１２及びＲ１３で表される置換基のアルキレン部分のメチレン基は、不飽和結合、エーテル結合、チオエーテル結合、エステル結合、チオエステル結合、アミド結合又はウレタン結合により１〜５回中断されていてもよく、上記置換基のアルキル部分は分岐側鎖があってもよく、環状アルキルであってもよく、上記置換基のアルキル末端は不飽和結合であってもよく、Ｒ３は、隣接するベンゼン環と一緒になって環を形成していてもよい。
　Ｒ４及びＲ５は、それぞれ独立に、Ｒ２１、ＯＲ２１、ＣＮ又はハロゲン原子を表し、ａ及びｂは、それぞれ独立に、０〜３である。）」
　
２　引用刊行物及び引用発明
　原査定における拒絶の理由で引用した、本願の優先日前に頒布された引用例２及びその記載事項、ならびに引用発明２は、上記「第２」［理由］「３」「（２）」に記載したとおりである。
　
３　対比
　ここで、本願発明と引用発明２とを対比する。
（Ａ）引用発明２の「ガラス粉末等の無機化合物」、「（メタ）アクリル酸−メチルメタクリレート共重合体」、「エチレン性不飽和結合を有する重合性化合物」及び「感光性組成物」は、本願発明の「無機粉末」、「カルボキシル基含有樹脂」、「光重合性モノマー」及び「光硬化性組成物」にそれぞれ相当する。
（Ｂ）引用発明２の「引用一般式（Ｉ）」「で表されるオキシムエステル化合物を有効成分とする光重合開始剤」は、本願発明の「本件一般式（Ｉ）」「に示されるニトロカルバゾール構造を有するオキシムエステル化合物を含む光重合開始剤」に相当する。
（Ｃ）引用発明２の「プラズマ表示パネル用の電極材料に使用する」構成と、本願発明の「白黒二層構造バス電極用」である構成とは、「プラズマ表示パネル用の電極用」である構成で共通する。
　上記（Ａ）乃至（Ｃ）の対比から、本願発明と引用発明は、 
「無機粉末、カルボキシル基含有樹脂、光重合性モノマー及び下記一般式（Ｉ）に示されるニトロカルバゾール構造を有するオキシムエステル化合物を含む光重合開始剤を含有することを特徴とするプラズマ表示パネル用の電極用光硬化性組成物。
本件一般式（Ｉ）」で一致し、以下の点で相違する。 
 　 
（相違点Ｂ）
「光硬化性組成物」が、本願発明は、「白黒二層構造バス電極用」であるのに対し、引用発明２は、「プラズマ表示パネル用の電極材料に使用する」ものである点。
　
４　当審の判断
　光硬化性組成物をプラズマディスプレイパネルの前面基板に形成される白黒二層構造バス電極に用いることは周知技術であり、引用発明２の「感光性組成物」は「プラズマ表示パネル用の電極材料に使用する」ものであるから、引用発明２の「感光性組成物」を白黒二層構造バス電極として使用することに、格別の困難性も阻害要因もない。
　よって、引用発明２の「感光性組成物」を「白黒二層構造バス電極用光硬化性組成物」として、上記相違点Ｂに係る本願発明の発明特定事項を得ることは、当業者が容易になし得たことである。
　
　上記相違点Ｂについては以上のとおりであり、本願発明によってもたらされる効果は、引用発明２及び周知技術から当業者が予測できる範囲内のものと認められる。
　よって、本願発明は、引用発明２及び周知技術に基いて、当業者が容易に発明をすることができたものである。
５　むすび
　以上のとおり、本願発明は、引用発明２及び周知技術に基いて、当業者が容易に発明をすることができたものであるから、特許法第２９条第２項の規定により特許を受けることができない。
　したがって、その余の請求項に係る発明について言及するまでもなく、本願は拒絶すべきものである。
　よって、結論のとおり審決する。